(57)【要約】【課題】経済性に優れた不飽和ポリエステル樹脂に、硬化性を向上させる為に硬化促進剤として金属酸塩を用いた場合に、長期保管後も硬化性などの初期特性を維持し、一定の低温・短時間での電気絶縁処理を行う事が可能な電気絶縁用樹脂組成物を得る。【解決手段】（Ａ）ジシクロペンタジエニルモノマレエート、不飽和二塩基酸、飽和二塩基酸及びアルコール成分を反応させて得られる酸価４０以下の不飽和ポリエステル１０〜９０重量部、（Ｂ）架橋性モノマー１０〜９０重量部、（Ｃ）コバルトの有機酸塩０．０１〜５．０重量部、（Ｄ）アルキルアンモニウム塩０．００１〜１．０重量部、（Ｅ）有機過酸化物０．１〜５．０重量部、を含有してなる電気機器絶縁処理用樹脂組成物。【選択図】          なし【特許請求の範囲】
【請求項１】
（Ａ）ジシクロペンタジエニルモノマレエート、不飽和二塩基酸、飽和二塩基酸及びアルコール成分を反応させて得られる酸価４０以下の不飽和ポリエステル１０〜９０重量部、（Ｂ）架橋性モノマー９０〜１０重量部、（Ｃ）コバルトの有機酸塩０．０１〜５．０重量部、（Ｄ）アルキルアンモニウム塩０．００１〜１．０重量部、（Ｅ）有機過酸化物０．１〜５．０重量部、を含有してなる電気絶縁用樹脂組成物。
【請求項２】
請求項１に記載の電気絶縁用樹脂組成物を用いて電気絶縁処理された電気機器
【発明の詳細な説明】
【０００１】
【発明の属する技術分野】
本発明は、電気絶縁用樹脂組成物及び電気機器に関し、さらに詳しくは不飽和ポリエステル樹脂を主成分とする電気絶縁用樹脂組成物及びこの電気絶縁用樹脂組成物を用いて電気絶縁処理された電気機器に関する。
【０００２】
【従来の技術】
モータ、トランス等の電気機器は、鉄コアの固着または防錆、コイルの絶縁または固着等を目的として、電気絶縁用樹脂組成物で処理されている。電気絶縁用樹脂組成物としては、硬化性、空乾性、固着性、電気絶縁性、経済性などのバランスに優れた不飽和ポリエステル樹脂の組成物が広く用いられている。
近年の電気機器は、省エネルギー化及び経済性に対応する為、より優れた生産性が求められている。従って、電気絶縁処理工程においては、低温・短時間化が求められており、低温・短時間処理に対応できる電気絶縁樹脂組成物が要求されるようになってきた。
これらの観点から、経済性に優れた不飽和ポリエステル樹脂に、硬化性を向上させる為に、硬化促進剤として、各種の金属酸塩が用いられてきたが、用いる不飽和ポリエステル樹脂と金属酸塩の組み合わせによっては、長期保管後に、ゲル化時間が長くなり、要求される硬化性が得られない場合があった。
【０００３】
【発明が解決しようとする課題】
電気絶縁用樹脂組成物において、近年の要求性能を満足すべく、経済性に優れた不飽和ポリエステル樹脂に、硬化性を向上させる為に硬化促進剤として金属酸塩を用いた場合に、長期保管後も硬化性などの初期特性を維持し、一定の低温・短時間での電気絶縁処理を行う事が可能な電気絶縁用樹脂組成物及びこの電気絶縁用樹脂組成物を用いて電気絶縁処理されてなる電気機器を提供するものである。
【０００４】
【課題を解決するための手段】
本発明者らは鋭意検討の結果、不飽和ポリエステル樹脂に、金属酸塩とアルキルアンモニウム塩を併用する事により、低温・短時間硬化が可能となると共に、長期保管後も初期特性と同様な硬化性が得られること見出した。
【０００５】
（１）本発明は、（Ａ）ジシクロペンタジエニルモノマレエート、不飽和二塩基酸、飽和二塩基酸及びアルコール成分を反応させて得られる酸価４０以下の不飽和ポリエステル１０〜９０重量部、（Ｂ）架橋性モノマー１０〜９０重量部、（Ｃ）コバルトの有機酸塩０．０１〜５．０重量部、（Ｄ）アルキルアンモニウム塩０．００１〜１．０重量部、（Ｅ）有機過酸化物０．１〜５．０重量部、を含有してなる電気機器絶縁処理用樹脂組成物に関する。
（２）また、本発明は（１）記載の電気絶縁用樹脂組成物を用いて電気絶縁処理された電気機器に関する。
【０００６】
【発明の実施の形態】
本発明に用いられる（Ａ）成分は不飽和ポリエステルを含有する。不飽和ポリエステルは、下記の酸成分及びアルコール成分、さらに必要に応じて変性成分を反応させて得られる。酸成分としては、例えばマレイン酸、無水マレイン酸、フマル酸等の不飽和酸、フタル酸、無水フタル酸、イソフタル酸、テレフタル酸、テトラヒドロフタル酸、テトラヒドロ無水フタル酸、ヘキサヒドロフタル酸、ヘキサヒドロ無水フタル酸、アジピン酸、セバチン酸等の飽和酸、大豆油脂肪酸、アマニ油脂肪酸、トール油脂肪酸等の植物油脂肪酸などが挙げられる。アルコール成分としては、例えばプロピレングリコール、エチレングリコール、ジプロピレングリコール、ジエチレングリコール、１，３−ブタンジオール、ネオペンチルグリコール、グリセリン、トリメチロールプロパン、ペンタエリスリトール等が挙げられる。変性成分としては、例えばアマニ油、大豆油、トール油、脱水ヒマシ油、ヤシ油、ジシクロペンタジエン、シクロペンタジエン等が挙げられる。
【０００７】
本発明に用いられる（Ｂ）成分は架橋性単量体を含有する。架橋性単量体は、例えばスチレン、ビニルトルエン、α−メチルスチレン、ターシャリーブチルスチレン、ジビニルベンゼン、各種アクリル酸エステルおよび／またはメタクリル酸エステル、各種アリルエステル、各種アリルエーテル等が挙げられる。（Ｂ）成分の使用量は、（Ａ）成分９０〜１０重量部に対して１０〜９０重量部の範囲とされ、これら２成分の総量は、１００重量部である。
【０００８】
本発明に用いられる（Ｃ）成分は、コバルトの金属酸塩を含有する。コバルトの金属酸塩としては、例えばナフテン酸コバルト、オクテン酸コバルト等が挙げられる。
【０００９】
本発明に用いられる（Ｄ）成分は、アルキルアンモニウム塩を含有する。アルキルアンモニウム塩としては、例えばオクチルジメチルベンジルアンモニウムクロライド、ラウリルジメチルベンジルアンモニウムクロライド、ラウリルトリメチルアンモニウムクロライド等が挙げられる。
【００１０】
本発明に用いられる（Ｅ）成分は、有機過酸化物を含有する。有機過酸化物としては、例えばベンゾインパーオキサイド、ターシャリブチルパーオキシベンゾエート、メチルエチルケトンパーオキサイド、シクロヘキサノンパーオキサイド、ジターシャリブチルパーオキサイド、ジクミルパーオキサイドなどが挙げられる。
【００１１】
硬化剤の添加量としては、（Ａ）成分、（Ｂ）成分、（Ｃ）成分、（Ｄ）成分の総量１００重量部に対して０．３〜５重量部が好ましい。
【００１２】
また、必要に応じて重合禁止剤を添加することもできる。重合禁止剤としては、例えばハイドロキノン、ターシャリブチルカテコール、Ｐ−ベンゾキノン等のキノン類が挙げられる。
【００１３】
本発明の電気絶縁用樹脂組成物は、エアコン用ファン、扇風機、洗たく機等のコンデンサーモートル、テレビ、ステレオ、コンパクトディスクプレーヤー等の電源トランス等の電気機器の絶縁処理に適用される。
【００１４】
【実施例】
以下実施例により本発明を説明するが、本発明はこれらに限定されるものではない。下記例中の部は、重量部を意味する。
【００１５】
実施例１
不飽和ポリエステル（Ａ−１）の合成
ジシクロペンタジエン３３０部、無水マレイン酸２３０部及び水４２部を反応釜に仕込み、窒素ガス気流下に、１４０℃で２時間反応させて、ジシクロペンタジエニルモノマレートを合成した。ついで、エチレングリコール１７０部、ジエチレングリコール１１００部、無水マレイン酸７５０部、イソフタル酸２９０部を反応釜に仕込み、窒素ガス気流中で２００〜２２０℃に昇温し、この範囲に温度を維持して脱水縮合反応を行わせ、酸価が２０となったところで冷却した。
不飽和ポリエステル（Ａ−１）５０部、スチレン５０部、ナフテン酸コバルト０．３部、ラウリルジメチルベンジルアンモニウムクロライド０．１部、ターシャリブチルパーオキシベンゾエート１．０部を撹拌混合して電気絶縁用樹脂組成物を調製した。
【００１６】
比較例１
実施例１で合成した不飽和ポリエステル（Ａ−１）５０部、スチレン５０部、ナフテン酸コバルト０．３部、ターシャリブチルパーオキシベンゾエート１．０部を撹拌混合して電気絶縁用樹脂組成物を調製した。
【００１７】
比較例２
実施例１で合成した不飽和ポリエステル（Ａ−１）５０部、スチレン５０部、ターシャリブチルパーオキシベンゾエート１．０部を撹拌混合して電気絶縁用樹脂組成物を調製した。
【００１８】
得られた電気絶縁用樹脂組成物について、電気絶縁用樹脂組成物の調製直後を初期とし、初期と４０℃１０日間放置後について、ゲル化時間及び乾燥時間を調べた。その結果を表１に示す。なお、これら特性は、ゲル化時間、乾燥時間とも、ＪＩＳ  Ｃ  ２１０５に準じて測定した。
【表１】
2004359847.tif 000002
本発明の実施例による電気絶縁用樹脂組成物は、従来品である比較例と比べて低温・短時間硬化が可能となると共に、長期保管後も硬化性が良好である。
【００１９】
【発明の効果】
本発明により低温・短時間での電気絶縁処理が可能となると共に、長期保管後も硬化性が良好な電気絶縁用樹脂組成物とそれを用いた電気機器を得ることが出来る。